"式MIIaSibOcNdCe:Aを有する蛍光体を含む組成物であって、式中、6<a<8、8<b<14、13<c<17、5<d<9、および0<e<2であり;MIIは少なくとも1種の二価カチオンを含み;並びにAは前記蛍光体のホスト結晶中にドープされているルミネセンスアクチベータを含む;組成物。MIIがBe、Mg、Ca、Sr、Ba、Cu、Co、Ni、Pd、ZnおよびCdからなる群から選択される少なくとも1種の二価カチオンを含む、請求項1に記載の組成物。MIIが2種以上の異なる二価カチオンを含む、請求項1に記載の組成物。AがCe、Pr、Nd、Sm、Eu、Gd、Tb、Dy、Ho、Er、Tm、Yb、Lu、Mn、BiおよびSbからなる群から選択されるルミネセンスアクチベータを含む、請求項1に記載の組成物。AがMIIに対して0.001モル~20モルの濃度水準で、前記蛍光体のホスト結晶中にドープされている、請求項1に記載の組成物。前記蛍光体が第1の結晶相を含む、請求項1に記載の組成物。前記第1の結晶相が斜方晶系または三斜晶系である、請求項6に記載の組成物。前記蛍光体が他の結晶相を含まない、請求項7に記載の組成物。前記蛍光体が少なくとも第1の結晶相と第2の結晶相とを含む、請求項1に記載の組成物。前記第1の結晶相が斜方晶系であり、かつ前記第2の結晶相が空間群P1No.1に属する三斜晶系である、請求項9に記載の組成物。前記第1の結晶相が三斜晶系であり、かつ前記第2の結晶相が空間群P1No.1に属する三斜晶系である、請求項9に記載の組成物。前記蛍光体が、斜方晶系である結晶相を含み、前記ホスト結晶の単位胞パラメータaが約11.071Å~約11.471Åであり;前記ホスト結晶の単位胞パラメータbが約8.243Å~約8.643Åであり;並びに、前記ホスト結晶の単位胞パラメータcが約7.667Å~約8.067Åである、請求項1に記載の組成物。前記蛍光体が、三斜晶系である結晶相を含み、前記ホスト結晶の単位胞パラメータaが約11.049Å~約11.449Åであり;前記ホスト結晶の単位胞パラメータbが約8.231Å~約8.631Åであり;前記ホスト結晶の単位胞パラメータcが約7.662Å~約8.062Åであり;前記ホスト結晶の単位胞パラメータαが約87度~約93度であり;前記ホスト結晶の単位胞パラメータβが約87度~約93度であり;並びに、前記ホスト結晶の単位胞パラメータγが約87度~約93度である;請求項1に記載の組成物。1種以上の追加の蛍光体をさらに含む請求項1に記載の組成物。aCa1-xAlx-xySi1-xxyN2-x-xyCxy:A、bCa1-x-zNazMIIIx-xy-zSi1-xxyzN2-x-xyCxy:A、cMII1-x-zMIzMIIIx-xy-zSi1-xxyzN2-x-xyCxy:A、dMII1-x-zMIzMIIIx-xy-zSi1-xxyzN2-x-xy-2w/3CxyOw-v/2Hv:A、およびeMII1-x-zMIzMIIIx-xy-zSi1-xxyzN2-x-xy-2w/3-v/3CxyOwHv:A、式中、0<x<l、0<y<l、0≦z<l、0≦v<l、0<w<l、xz<l、x>xyz、v/2≦w、x-xy-2w/3-v/3<2、および0<x-xy-z<lであり;MIIは少なくとも1種の二価カチオンであり;MIは少なくとも1種の一価カチオンであり;MIIIは少なくとも1種の三価カチオンであり;Hは少なくとも1種の一価アニオンであり;並びに、Aはルミネセンスアクチベータであるからなる群から選択される少なくとも1種の蛍光体をさらに含む、請求項1に記載の組成物。式MII7Al12-x-ySixyO25-xNx-yCy:A式中、0<x≦12、0<y<x、および0<xy≦12であり;MIIは少なくとも1種の二価カチオンを含み;並びにAは結晶構造中にドープされているルミネセンスアクチベータを含むを有する蛍光体を含む組成物。MIIがBe、Mg、Ca、Sr、Ba、Cu、Co、Ni、Pd、ZnおよびCdからなる群から選択される少なくとも1種の二価カチオンを含む、請求項16に記載の組成物。MIIが2種以上の異なる二価カチオンを含む、請求項16に記載の組成物。AがCe、Pr、Nd、Sm、Eu、Gd、Tb、Dy、Ho、Er、Tm、Yb、Lu、Mn、BiおよびSbからなる群から選択されるルミネセンスアクチベータを含む、請求項16に記載の組成物。AがMIIに対して0.001モル~20モルの濃度水準で、前記蛍光体のホスト結晶中にドープされている、請求項16に記載の組成物。前記蛍光体が、空間群P1No.1に属する三斜晶系である結晶相を含む、請求項16に記載の組成物。前記蛍光体が他の結晶相を含まない、請求項21に記載の組成物。前記蛍光体が少なくとも第1の結晶相と第2の結晶相とを含む、請求項16に記載の組成物。前記第1の結晶相が斜方晶系であり、かつ前記第2の結晶相が空間群P1No.1に属する三斜晶系である、請求項23に記載の組成物。前記第1の結晶相が三斜晶系であり、かつ前記第2の結晶相が空間群P1No.1に属する三斜晶系である、請求項23に記載の組成物。前記蛍光体が、空間群P1No.1に属する三斜晶系である結晶相を含み、前記ホスト結晶の単位胞パラメータaが約6.9011Å~約7.3011Åであり;前記ホスト結晶の単位胞パラメータbが約7.0039Å~約7.4039Åであり;前記ホスト結晶の単位胞パラメータcが約7.0728Å~約7.4728Åであり;前記ホスト結晶の単位胞パラメータαが約85度~約92度であり;前記ホスト結晶の単位胞パラメータβが約81度~約88度であり;並びに、前記ホスト結晶の単位胞パラメータγが約72度~約79度である;請求項1に記載の組成物。1種以上の追加の蛍光体をさらに含む請求項16に記載の組成物。aCa1-xAlx-xySi1-xxyN2-x-xyCxy:A、bCa1-x-zNazMIIIx-xy-zSi1-xxyzN2-x-xyCxy:A、cMII1-x-zMIzMIIIx-xy-zSi1-xxyzN2-x-xyCxy:A、dMII1-x-zMIzMIIIx-xy-zSi1-xxyzN2-x-xy-2w/3CxyOw-v/2Hv:A、およびeMII1-x-zMIzMIIIx-xy-zSi1-xxyzN2-x-xy-2w/3-v/3CxyOwHv:A、式中、0<x<l、0<y<l、0≦z<l、0≦v<l、0<w<l、xz<l、x>xyz、v/2≦w、x-xy-2w/3-v/3<2、および0<x-xy-z<lであり;MIIは少なくとも1種の二価カチオンであり;MIは少なくとも1種の一価カチオンであり;MIIIは少なくとも1種の三価カチオンであり;Hは少なくとも1種の一価アニオンであり;並びに、Aはルミネセンスアクチベータであるからなる群から選択される少なくとも1種の蛍光体をさらに含む、請求項16に記載の組成物。式中、MIIは少なくとも1種の二価カチオンを含み;MIは少なくとも1種の一価カチオンを含み;MIIIは少なくとも1種の三価カチオンを含み;Hは少なくとも1種の一価アニオンを含み;並びに、Aは結晶構造中にドープされているルミネセンスアクチベータを含むからなる群から選択される式を有する蛍光体を含む組成物。MIIがBe、Mg、Ca、Sr、Ba、Cu、Co、Ni、Pd、Zn、およびCdからなる群から選択される少なくとも1種の二価カチオンを含み;MIIIがB、Al、Ga、In、Sc、Y、LaおよびGdからなる群から選択される少なくとも1種の三価カチオンを含み;MIがLi、Na、K、Rb、Cu、AgおよびAuからなる群から選択される少なくとも1種の一価カチオンを含み;並びにHがF、CI、BrおよびIからなる群から選択される少なくとも1種の一価アニオンを含む;請求項29に記載の組成物。AがCe、Pr、Nd、Sm、Eu、Gd、Tb、Dy、Ho、Er、Tm、Yb、Lu、Mn、BiおよびSbからなる群から選択される少なくとも1種のルミネセンスアクチベータを含む、請求項29に記載の組成物。AがMIIおよびMIに対して0.001モル~20モルの濃度水準で、前記蛍光体のホスト結晶中にドープされている、請求項29に記載の組成物。前記蛍光体が、空間群P1No.1に属する三斜晶系である結晶相を含む、請求項29に記載の組成物。前記蛍光体が他の結晶相を含まない、請求項33に記載の組成物。前記蛍光体が少なくとも第1の結晶相と第2の結晶相とを含む、請求項29記載の組成物。前記第1の結晶相が斜方晶系であり、かつ前記第2の結晶相が空間群P1No.1に属する三斜晶系である、請求項35に記載の組成物。前記第1の結晶相が三斜晶系であり、かつ前記第2の結晶相が空間群P1No.1に属する三斜晶系である、請求項35に記載の組成物。1種以上の追加の蛍光体をさらに含む請求項29に記載の組成物。aCa1-xAlx-xySi1-xxyN2-x-xyCxy:A、bCa1-x-zNazMIIIx-xy-zSi1-xxyzN2-x-xyCxy:A、cMII1-x-zMIzMIIIx-xy-zSi1-xxyzN2-x-xyCxy:A、dMII1-x-zMIzMIIIx-xy-zSi1-xxyzN2-x-xy-2w/3CxyOw-v/2Hv:A、およびeMII1-x-zMIzMIIIx-xy-zSi1-xxyzN2-x-xy-2w/3-v/3CxyOwHv:A、式中、0<x<l、0<y<l、0≦z<l、0≦v<l、0<w<l、xz<l、x>xyz、v/2≦w、x-xy-2w/3-v/3<2、および0<x-xy-z<lであり;MIIは少なくとも1種の二価カチオンであり;MIは少なくとも1種の一価カチオンであり;MIIIは少なくとも1種の三価カチオンであり;Hは少なくとも1種の一価アニオンであり;並びに、Aはルミネセンスアクチベータであるからなる群から選択される少なくとも1種の蛍光体をさらに含む、請求項29に記載の組成物。少なくとも1つの炭素原子;少なくとも1つの二価カチオンMII;少なくとも1つの酸素原子;および少なくとも1つの窒素原子;を含む蛍光体を含む組成物であって、前記蛍光体が第1の結晶相を含み、前記第1の結晶相が斜方晶系または三斜晶系である組成物。MIIがBe、Mg、Ca、Sr、Ba、Cu、Co、Ni、Pd、Zn、およびCdからなる群から選択される少なくとも1種の二価カチオンを含む、請求項40に記載の組成物。前記蛍光体が少なくとも第2の結晶相をさらに含む、請求項40に記載の組成物。前記第2の結晶相が、空間群P1No.1に属する三斜晶系である、請求項40に記載の組成物。前記蛍光体が約400nm~約650nmの単一発光スペクトルの光を放射する、請求項43に記載の組成物。第1のルミネセンススペクトルを放射する光源;前記光源からの光で照射される場合に第2のルミネセンススペクトルを有する光を放射する蛍光体組成物;を含む発光素子であって、前記蛍光体組成物が式中、MIIは少なくとも1種の二価カチオンを含み;MIは少なくとも1種の一価カチオンを含み;MIIIは少なくとも1種の三価カチオンを含み;Hは少なくとも1種の一価アニオンを含み;並びに、Aは結晶構造中にドープされているルミネセンスアクチベータを含むからなる群から選択される少なくとも1種の蛍光体を含む、発光素子。MIIがBe、Mg、Ca、Sr、Ba、Cu、Co、Ni、Pd、ZnおよびCdからなる群から選択される少なくとも1種の二価カチオンを含み;MIがLi、Na、K、Rb、Cu、AgおよびAuからなる群から選択される少なくとも1種の一価カチオンを含み;MIIIがB、Al、Ga、In、Sc、Y、LaおよびGdからなる群から選択される少なくとも1種の三価カチオンを含み;HがF、CI、BrおよびIからなる群から選択される少なくとも1種のアニオンを含み;並びに、AがCe、Pr、Nd、Sm、Eu、Gd、Tb、Dy、Ho、Er、Tm、Yb、Lu、Mn、Bi、およびSbからなる群から選択される少なくとも1種のルミネセンスアクチベータを含む;請求項45に記載の発光素子。前記第1のルミネセンススペクトルが約300nm~約600nmである、請求項45に記載の発光素子。前記第1のルミネセンススペクトルが約400nm~約550nmである、請求項45に記載の発光素子。光源が発光ダイオードもしくはレーザーダイオードである、請求項45に記載の発光素子。1種以上の追加の蛍光体をさらに含む、請求項45に記載の発光素子。追加の蛍光体が、光源によって励起される場合に赤色光を放射する、請求項50に記載の発光素子。aCa1-xAlx-xySi1-xxyN2-x-xyCxy:A、bCa1-x-zNazMIIIx-xy-zSi1-xxyzN2-x-xyCxy:A、cMII1-x-zMIzMIIIx-xy-zSi1-xxyzN2-x-xyCxy:A、dMII1-x-zMIzMIIIx-xy-zSi1-xxyzN2-x-xy-2w/3CxyOw-v/2Hv:A、およびeMII1-x-zMIzMIIIx-xy-zSi1-xxyzN2-x-xy-2w/3-v/3CxyOwHv:A式中、0<x<l、0<y<l、0≦z<l、0≦v<l、0<w<l、xz<l、x>xyz、v/2≦w、x-xy-2w/3-v/3<2、および0<x-xy-z<lであり;MIIは少なくとも1種の二価カチオンであり;MIは少なくとも1種の一価カチオンであり;MIIIは少なくとも1種の三価カチオンであり;Hは少なくとも1種の一価アニオンであり;並びに、Aはルミネセンスアクチベータであるからなる群から選択される式を有する第2の蛍光体を少なくともさらに含む、請求項45に記載の発光素子。少なくとも2種の追加の蛍光体をさらに含む、請求項45に記載の発光素子。約480nm~約660nmの波長範囲にピークを有する光を放射する少なくとも1種の追加の蛍光体をさらに含む、請求項45に記載の発光素子。約520nm~約640nmの波長範囲にピークを有する光を放射する少なくとも1種の追加の蛍光体をさらに含む、請求項45に記載の発光素子。前記素子が白色光を放射する、請求項45に記載の発光素子。前記素子が冷白色光を放射する、請求項56に記載の発光素子。前記素子が温白色光を放射する、請求項56に記載の発光素子。前記素子が約480nm~約600nmの波長値を有する緑色光を放射する、請求項45に記載の発光素子。前記素子が約500nm~約590nmの波長値を有する光を放射する、請求項45に記載の発光素子。前記素子が約380nm~約750nmの波長値を有する光を放射する、請求項45に記載の発光素子。前記素子が約400nm~約700nmの波長値を有する光を放射する、請求項45に記載の発光素子。Ca1-xSrxS:Eu20≦x≦1、3.5MgO0.5MgF2GeO2:Mn4、Y2O2S:Eu3、M2Si5N8:Eu2M=Ca、Sr、Ba、MAlSiN3:Eu2M=Ca、Sr、Y2Si4N6C:Eu2、CaSiN2:Eu2、Ca1-xSrxGa2S4:Eu20≦x≦1、Ca1-x-y-zMgxSryBazSiO4:Eu20≦x≦1、0≦y≦1、0≦z≦1、xyz≦1、BaMgAl10O17:Eu2、Mn2、MYSi4N7:Eu2M=Ca、Sr、Ba、β-サイアロン:Eu2、MSi2O2N2:Eu2M=Ca、Sr、Ba、Ba3Si6O12N2:Eu2、M2Si5N8:Ce3M=Ca、Sr、Ba、Y2Si4N6Ce3、α-サイアロン:Yb2、MSiO3mSiO2n:Eu2、XM=Mg、Ca、Sr、Ba;X=F、Cl、Br、I;mは1または0であり、かつim=1の場合にはn>3、またはiim=0の場合にはn=l、MAl2O4:Eu2M=Mg、Ca、Sr、BaMgAl10O17:Eu2、Y3Al5O12:Ce3セリウムドープガーネット系蛍光体、並びにα-サイアロン:Eu2からなる群から選択される少なくとも1種の蛍光体をさらに含む、請求項45に記載の発光素子。このたび、特定の炭窒化物蛍光体組成物において、特に、比較的高い温度例えば、200°C~400°Cで、炭化物が蛍光体のルミネセンスをクエンチするのではなく、実際に増大させることが見いだされた。本発明は、炭化物の量が増大するにつれて、可視光の波長範囲での特定のオキシ炭窒化物oxycarbonitride蛍光体の反射率が低下することを示す。これら炭化物含有蛍光体は発光の優れた熱安定性および高発光効率を有する。ある実施形態においては、本発明は、1MIIaSibOcNdCe:A式中、6<a<8、8<b<14、13<c<17、5<d<9、0<e<2、好ましくは、6.5<a<7.5、8.5<b<12.5、14<c<16、6<d<7.5、0<e<1で表されるオキシ炭窒化物蛍光体の新規ファミリーに関する。MIIは少なくとも1種の二価カチオンを含み、かつBe、Mg、Ca、Sr、Ba、Cu、Co、Ni、Pd、Zn、Cdおよび他の二価遷移金属イオンを含む群から選択されうる。Aは結晶構造中に、MIIに対して約0.001モル~約20モル、好ましくは約0.1モル~約10モルの濃度水準でドープされているルミネセンスアクチベータを含む。AはCe、Pr、Nd、Sm、Eu、Gd、Tb、Dy、Ho、Er、Tm、Yb、Lu、Mn、Bi、Sb、好ましくはEu2、Ce3、Tb3、Yb2およびMn2を含む群から選択される少なくとも1種の金属イオンでありうる。ある実施形態においては、本発明は、2MII7Al12-x-ySixyO25-xNx-yCy:A式中、0<x≦12、0<y<x、および0<xy≦12であるで表されるオキシ炭窒化物蛍光体の新規ファミリーに関する。MIIは少なくとも1種の二価カチオンを含み、かつBe、Mg、Ca、Sr、Ba、Cu、Co、Ni、Pd、Zn、Cdおよび他の二価遷移金属イオンを含む群から選択されうる。Aは結晶構造中に、MIIに対して約0.001モル~約20モル、好ましくは約0.1モル~約10モルの濃度水準でドープされているルミネセンスアクチベータを含む。AはCe、Pr、Nd、Sm、Eu、Gd、Tb、Dy、Ho、Er、Tm、Yb、Lu、Mn、Bi、Sb、好ましくはEu2、Ce3、Tb3、Yb2およびMn2を含む群から選択される少なくとも1種の金属イオンでありうる。ある実施形態においては、本発明は、3MII7MIII12-x-ySixyO25-xNx-yCy:A式中、0<x≦12、0<xy≦12、および0<y<xであるで表されるオキシ炭窒化物系蛍光体の新規ファミリーに関する。MIIは少なくとも1種の二価カチオンを含み、かつBe、Mg、Ca、Sr、Ba、Cu、Co、Ni、Pd、Zn、Cdおよび他の二価遷移金属イオンを含む群から選択されうる。MIIIは少なくとも1種の三価カチオンを含み、かつB、Al、Ga、In、Sc、Y、LaおよびGd、並びに他の三価金属イオンを含む群から選択されうる。Aは結晶構造中に、MIIに対して約0.001モル~約20モル、好ましくは約0.1モル~約10モルの濃度水準でドープされているルミネセンスアクチベータを含む。AはCe、Pr、Nd、Sm、Eu、Gd、Tb、Dy、Ho、Er、Tm、Yb、Lu、Mn、Bi、Sb、好ましくはEu2、Ce3、Tb3、Yb2およびMn2を含む群から選択される少なくとも1種の金属イオンでありうる。ある実施形態においては、本発明は、式中、0<x<12、0≦y<x、0<xy≦12、0<δ≦3、およびδ<xyであるで表されるオキシ炭窒化物系蛍光体の新規ファミリーに関する。MIIは少なくとも1種の二価カチオンを含み、かつBe、Mg、Ca、Sr、Ba、Cu、Co、Ni、Pd、Zn、Cdおよび他の二価遷移金属イオンを含む群から選択されうる。MIIIは少なくとも1種の三価カチオンを含み、かつB、Al、Ga、In、Sc、Y、LaおよびGd、並びに他の三価金属イオンを含む群から選択されうる。Aは結晶構造中に、MIIおよびMIに対して約0.001モル~約20モル、好ましくは約0.1モル~約10モルの濃度水準でドープされているルミネセンスアクチベータを含む。AはCe、Pr、Nd、Sm、Eu、Gd、Tb、Dy、Ho、Er、Tm、Yb、Lu、Mn、Bi、Sb、好ましくはEu2、Ce3、Tb3、Yb2およびMn2を含む群から選択される少なくとも1種のイオンでありうる。ある実施形態においては、本発明は、式中、0<x<12、0≦y<x、0<z<x、0<xyz≦12、z<xδ、および0<δ≦3であるで表されるオキシ炭窒化物系蛍光体の新規ファミリーに関する。MIIは少なくとも1種の二価カチオンを含み、かつBe、Mg、Ca、Sr、Ba、Cu、Co、Ni、Pd、Zn、Cdおよび他の二価遷移金属イオンを含む群から選択されうる。MIは少なくとも1種の一価カチオンを含み、かつLi、Na、K、Rb、Cu、AgおよびAuを含む群から選択されうる。MIIIは少なくとも1種の三価カチオンを含み、かつB、Al、Ga、In、Sc、Y、LaおよびGd、並びに他の三価金属イオンを含む群から選択されうる。Aは結晶構造中に、MIIおよびMIに対して約0.001モル~約20モル、好ましくは約0.1モル~約10モルの濃度水準でドープされているルミネセンスアクチベータを含む。AはCe、Pr、Nd、Sm、Eu、Gd、Tb、Dy、Ho、Er、Tm、Yb、Lu、Mn、Bi、Sb、好ましくはEu2、Ce3、Tb3、Yb2およびMn2を含む群から選択される少なくとも1種のイオンでありうる。ある実施形態においては、本発明は、式中、0<x<12、0≦y<1、0<z<x、z<xδ、0<δ≦3、0≦v<1、および0<xyz≦12であるで表されるオキシ炭窒化物系蛍光体の新規ファミリーに関する。MIIは少なくとも1種の二価カチオンを含み、かつBe、Mg、Ca、Sr、Ba、Cu、Co、Ni、Pd、Zn、Cdおよび他の二価遷移金属イオンを含む群から選択されうる。MIは少なくとも1種の一価カチオンを含み、かつLi、Na、K、Rb、Cu、AgおよびAuを含む群から選択されうる。MIIIは少なくとも1種の三価カチオンを含み、かつB、Al、Ga、In、Sc、Y、LaおよびGd、並びに他の三価金属イオンを含む群から選択されうる。Hは少なくとも1種の一価アニオンを含み、かつF、Cl、BrおよびIを含む群から選択されうる。Aは結晶構造中に、MIIおよびMIに対して約0.001モル~約20モル、好ましくは約0.1モル~約10モルの濃度水準でドープされているルミネセンスアクチベータを含む。AはCe、Pr、Nd、Sm、Eu、Gd、Tb、Dy、Ho、Er、Tm、Yb、Lu、Mn、Bi、Sb、好ましくはEu2、Ce3、Tb3、Yb2およびMn2を含む群から選択される少なくとも1種のイオンでありうる。ある実施形態においては、本発明は式MIIaSibOcNdCe:A式中、6<a<8、8<b<14、13<c<17、5<d<9、および0<e<2である;MIIは少なくとも1種の二価カチオンを含み;並びに、Aは蛍光体のホスト結晶においてドープされているルミネセンスアクチベータを含むを有する蛍光体を含む組成物1に関する。ある実施形態においては、MIIはBe、Mg、Ca、Sr、Ba、Cu、Co、Ni、Pd、Zn、およびCdからなる群から選択される少なくとも1種の二価カチオンを含む。さらなる形態においては、MIIは2種以上の異なる二価カチオンを含む。ある実施形態においては、AはCe、Pr、Nd、Sm、Eu、Gd、Tb、Dy、Ho、Er、Tm、Yb、Lu、Mn、Bi、およびSbからなる群から選択されるルミネセンスアクチベータを含む。Aは蛍光体のホスト結晶中に、MIIに対して約0.001モル~約20モルの濃度水準でドープされる。Aのモルはこの範囲内で.0001の増分で調節されうる。ある実施形態においては、Aは蛍光体のホスト結晶中に、約0.01モル~約10モルの濃度水準でドープされる。さらなる実施形態においては、Aは蛍光体のホスト結晶中に、約0.10モル~約5モルの濃度水準でドープされる。ある実施形態においては、組成物1の蛍光体は第1の結晶相を含む。さらなる実施形態においては、この第1の結晶相は斜方晶系であるかまたは三斜晶系である。ある実施形態においては、同じ第1の結晶相が、同程度の確実性で、斜方晶もしくは三斜晶として分類されうることが可能である。ある実施形態においては、蛍光体は単一の結晶相のみからなる。ある実施形態においては、蛍光体は他の結晶相を含まない。他の実施形態においては、蛍光体は少なくとも第1の結晶相および第2の結晶相を含む。ある実施形態においては、第1の結晶相が斜方晶系であり、かつ第2の結晶相が空間群P1No.1に属する三斜晶系である。他の実施形態においては、第1の結晶相が三斜晶系であり、かつ第2の結晶相が前記第1の結晶相とは異なっていてよい空間群P1No.1に属する三斜晶系である。ある実施形態においては、蛍光体組成物1は斜方晶結晶系である結晶相を含み、そこでは、ホスト結晶の単位胞パラメータaが約11.071Å~約11.471Åであり;ホスト結晶の単位胞パラメータbが約8.243Å~約8.643Åであり;並びに、ホスト結晶の単位胞パラメータcが約7.667Å~約8.067Åである。それぞれのこれら範囲内で、単位胞パラメータは0.001の増分で変動しうる。ある実施形態においては、ホスト結晶の単位胞パラメータaが約11.171Å~約11.371Åであり;ホスト結晶の単位胞パラメータbが約8.343Å~約8.543Åであり;並びに、ホスト結晶の単位胞パラメータcが約7.767Å~約7.967Åである。別の実施形態においては、ホスト結晶の単位胞パラメータaが約11.271Å~約11.371Åであり;ホスト結晶の単位胞パラメータbが約8.443Å~約8.543Åであり;並びに、ホスト結晶の単位胞パラメータcが約7.867Å~約7.967Åである。他の実施形態においては、ホスト結晶の単位胞パラメータaが約11.221Å~約11.321Åであり;ホスト結晶の単位胞パラメータbが約8.393Å~約8.493Åであり;並びに、ホスト結晶の単位胞パラメータcが約7.817Å~約7.917Åである。好ましい実施形態においては、ホスト結晶の単位胞パラメータaが約11.271Å~約11.301Åであり;ホスト結晶の単位胞パラメータbが約8.383Å~約8.453Åであり;並びに、ホスト結晶の単位胞パラメータcが約7.807Å~約7.907Åである。別の実施形態においては、蛍光体組成物1は三斜晶系である結晶相を含み、ホスト結晶の単位胞パラメータaが約11.049Å~約11.449Åであり;ホスト結晶の単位胞パラメータbが約8.231Å~約8.631Åであり;ホスト結晶の単位胞パラメータcが約7.662Å~約8.062Åであり;ホスト結晶の単位胞パラメータαが約87度~約93度であり;ホスト結晶の単位胞パラメータβが約87度~約93度であり;並びに、ホスト結晶の単位胞パラメータγが約87度~約93度である。単位胞パラメータa、bおよびcについての各範囲内で、単位胞パラメータは0.001の増分で変動しうる。単位胞パラメータα、β、およびγについての範囲内で、単位胞パラメータは0.01の増分で変動しうる。ある実施形態においては、ホスト結晶の単位胞パラメータaが約11.149Å~約11.349Åであり;ホスト結晶の単位胞パラメータbが約8.331Å~約8.531Åであり;ホスト結晶の単位胞パラメータcが約7.762Å~約7.962Åであり;ホスト結晶の単位胞パラメータαが約89度~約91度であり;ホスト結晶の単位胞パラメータβが約89度~約91度であり;並びに、ホスト結晶の単位胞パラメータγが約89度~約91度である。ある実施形態においては、ホスト結晶の単位胞パラメータaが約11.249Å~約11.349Åであり;ホスト結晶の単位胞パラメータbが約8.431Å~約8.531Åであり;ホスト結晶の単位胞パラメータcが約7.862Å~約7.962Åであり;ホスト結晶の単位胞パラメータαが約89.5度~約90.5度であり;ホスト結晶の単位胞パラメータβが約89.5度~約90.5度であり;並びに、ホスト結晶の単位胞パラメータγが約89.5度~約90.5度である。ある実施形態においては、ホスト結晶の単位胞パラメータaが約11.199Å~約11.299Åであり;ホスト結晶の単位胞パラメータbが約8.381Å~約8.481Åであり;ホスト結晶の単位胞パラメータcが約7.812Å~約7.912Åであり;ホスト結晶の単位胞パラメータαが約89.5度~約90.5度であり;ホスト結晶の単位胞パラメータβが約89.5度~約90.5度であり;並びに、ホスト結晶の単位胞パラメータγが約89.5度~約90.5度である。好ましい実施形態においては、ホスト結晶の単位胞パラメータαが約89.5度~約89.9度であり;ホスト結晶の単位胞パラメータβが約89.5度~約89.9度であり;並びに、ホスト結晶の単位胞パラメータγが約89.5度~約89.9度である。ある実施形態においては、蛍光体組成物1は1種以上の追加の蛍光体をさらに含む。ある実施形態においては、蛍光体組成物は、Ca1-xAlx-xySi1-xxyN2-x-xyCxy:A、Ca1-x-zNazMIIIx-xy-zSi1-xxyzN2-x-xyCxy:A、MII1-x-zMIzMIIIx-xy-zSi1-xxyzN2-x-xyCxy:A、MII1-x-zMIzMIIIx-xy-zSi1-xxyzN2-x-xy-2w/3CxyOw-v/2Hv:A、およびMII1-x-zMIzMIIIx-xy-zSi1-xxyzN2-x-xy-2w/3-v/3CxyOwHv:A、式中、0<x<l、0<y<l、0≦z<l、0≦v<l、0<w<l、xz<l、x>xyz、v/2≦w、x-xy-2w/3-v/3<2、および0<x-xy-z<lであり;MIIは少なくとも1種の二価カチオンであり、MIは少なくとも1種の一価カチオンであり、MIIIは少なくとも1種の三価カチオンであり;Hは少なくとも1種の一価アニオンであり;並びに、Aはルミネセンスアクチベータであるからなる群から選択される少なくとも1種の蛍光体をさらに含む。ある実施形態においては、本発明は式MII7Al12-x-ySixyO25-xNx-yCy:A式中、0<x≦12、0<y<x、および0<xy≦12;MIIは少なくとも1種の二価カチオンを含み;並びにAは結晶構造中にドープされているルミネセンスアクチベータを含むを有する蛍光体を含む組成物2に関する。ある実施形態においては、MIIはBe、Mg、Ca、Sr、Ba、Cu、Co、Ni、Pd、Zn、およびCdからなる群から選択される少なくとも1種の二価カチオンを含む。ある実施形態においては、MIIは2種以上の異なる二価カチオンを含む。さらなる実施形態においては、AはCe、Pr、Nd、Sm、Eu、Gd、Tb、Dy、Ho、Er、Tm、Yb、Lu、Mn、Bi、およびSbからなる群から選択されるルミネセンスアクチベータを含む。ある実施形態においては、Aは蛍光体のホスト結晶中に、MIIに対して0.001モル~20モルの濃度水準でドープされる。Aのモルはこの範囲内で.0001の増分で調節されうる。ある実施形態においては、Aは蛍光体のホスト結晶中に、約0.01モル~約10モルの濃度水準でドープされる。さらなる実施形態においては、Aは蛍光体のホスト結晶中に、約0.10モル~約5モルの濃度水準でドープされる。ある実施形態においては、組成物2の蛍光体は、空間群P1No.1に属する三斜晶系である結晶相を含む。ある実施形態においては、蛍光体は単一の結晶相のみからなる。ある実施形態においては、蛍光体は他の結晶相を含まない。他の実施形態においては、蛍光体は少なくとも第1の結晶相および第2の結晶相を含む。ある実施形態においては、第1の結晶相が斜方晶系であり、かつ第2の結晶相が空間群P1No.1に属する三斜晶系である。他の実施形態においては、第1の結晶相が三斜晶系であり、かつ第2の結晶相が前記第1の結晶相とは異なっていてよい空間群P1No.1に属する三斜晶系である。ある実施形態においては、同じ結晶相が同程度の確実性で、斜方晶もしくは三斜晶として分類されることが可能である。ある実施形態においては、蛍光体組成物2は、空間群P1No.1に属する三斜晶系である結晶相を含み、そこでは、ホスト結晶の単位胞パラメータaが約6.9011Å~約7.3011Åであり;ホスト結晶の単位胞パラメータbが約7.0039Å~約7.4039Åであり;ホスト結晶の単位胞パラメータcが約7.0728Å~約7.4728Åであり;ホスト結晶の単位胞パラメータαが約85度~約92度であり;ホスト結晶の単位胞パラメータβが約81度~約88度であり;並びに、ホスト結晶の単位胞パラメータγが約72度~約79度である。単位胞パラメータa、bおよびcについての各範囲内で、単位胞パラメータは0.0001の増分で変動しうる。単位胞パラメータα、β、およびγについての範囲内で、単位胞パラメータは0.001の増分で変動しうる。ある実施形態においては、ホスト結晶の単位胞パラメータaが約7.0011Å~約7.2011Åであり;ホスト結晶の単位胞パラメータbが約7.1039Å~約7.3039Åであり;ホスト結晶の単位胞パラメータcが約7.1728Å~約7.3728Åであり;ホスト結晶の単位胞パラメータαが約87度~約90度であり;ホスト結晶の単位胞パラメータβが約83度~約86度であり;並びに、ホスト結晶の単位胞パラメータγが約74度~約77度である。ある実施形態においては、ホスト結晶の単位胞パラメータaが約7.0511Å~約7.1511Åであり;ホスト結晶の単位胞パラメータbが約7.1539Å~約7.2539Åであり;ホスト結晶の単位胞パラメータcが約7.2228Å~約7.3228Åであり;ホスト結晶の単位胞パラメータαが約88.431度~約89.431度であり;ホスト結晶の単位胞パラメータβが約84.415度~約84.515度であり;並びに、ホスト結晶の単位胞パラメータγが約75.593度~約76.593度である。好ましい実施形態においては、ホスト結晶の単位胞パラメータαが約88.9度~約89.9度であり;ホスト結晶の単位胞パラメータβが約84.5度~約85.0度であり;並びに、ホスト結晶の単位胞パラメータγが約75.6度~約76.5度である。ある実施形態においては、蛍光体組成物2は1種以上の追加の蛍光体を含む。ある実施形態においては、この組成物は、Ca1-xAlx-xySi1-xxyN2-x-xyCxy:A、Ca1-x-zNazMIIIx-xy-zSi1-xxyzN2-x-xyCxy:A、MII1-x-zMIzMIIIx-xy-zSi1-xxyzN2-x-xyCxy:A、MII1-x-zMIzMIIIx-xy-zSi1-xxyzN2-x-xy-2w/3CxyOw-v/2Hv:A、およびMII1-x-zMIzMIIIx-xy-zSi1-xxyzN2-x-xy-2w/3-v/3CxyOwHv:A式中、0<x<l、0<y<l、0≦z<l、0≦v<l、0<w<l、xz<l、x>xyz、v/2≦w、x-xy-2w/3-v/3<2、および0<x-xy-z<lであり;MIIは少なくとも1種の二価カチオンであり、MIは少なくとも1種の一価カチオンであり、MIIIは少なくとも1種の三価カチオンであり;Hは少なくとも1種の一価アニオンであり;並びに、Aはルミネセンスアクチベータであるからなる群から選択される少なくとも1種の蛍光体をさらに含む。ある実施形態においては、本発明は以下のものからなる群から選択される式を有する蛍光体を含む組成物3、4、4a、5、5a、6または6aに関する:aMII7MIII12-x-ySixyO25-xNx-yCy:A式中、0<x≦12、0<xy≦12、および0<y<x、式中、MIIは少なくとも1種の二価カチオンを含み;MIは少なくとも1種の一価カチオンを含み;MIIIは少なくとも1種の三価カチオンを含み;Hは少なくとも1種の一価アニオンを含み;並びに、Aは結晶構造中にドープされているルミネセンスアクチベータを含む。組成物3、4、4a、5、5a、6または6aのある実施形態においては、MIIは、Be、Mg、Ca、Sr、Ba、Cu、Co、Ni、Pd、ZnおよびCdからなる群から選択される少なくとも1種の二価カチオンを含み;MIIIはB、Al、Ga、In、Sc、Y、LaおよびGdからなる群から選択される少なくとも1種の三価カチオンを含み;MIはLi、Na、K、Rb、Cu、AgおよびAuからなる群から選択される少なくとも1種の一価カチオンを含み;並びにHはF、CI、BrおよびIからなる群から選択される少なくとも1種の一価アニオンを含む。ある実施形態においては、AはCe、Pr、Nd、Sm、Eu、Gd、Tb、Dy、Ho、Er、Tm、Yb、Lu、Mn、Bi、およびSbからなる群から選択される少なくとも1種のルミネセンスアクチベータを含む。さらなる実施形態においては、Aは蛍光体のホスト結晶中に、MIIおよびMIに対して0.001モル~20モルの濃度水準でドープされる。Aのモルはこの範囲内で.0001の増分で調節されうる。ある実施形態においては、Aは蛍光体のホスト結晶中に、約0.01モル~約10モルの濃度水準でドープされる。さらなる実施形態においては、Aは蛍光体のホスト結晶中に、約0.10モル~約5モルの濃度水準でドープされる。ある実施形態においては、蛍光体組成物3、4、4a、5、5a、6、または6aは、空間群P1No.1に属する三斜晶系である結晶相を含む。ある実施形態においては、蛍光体は単一の結晶相のみからなる。ある実施形態においては、蛍光体は他の結晶相を含まない。他の実施形態においては、蛍光体は少なくとも第1の結晶相および第2の結晶相を含む。ある実施形態においては、第1の結晶相が斜方晶系であり、かつ第2の結晶相が空間群P1No.1に属する三斜晶系である。他の実施形態においては、第1の結晶相が三斜晶系であり、かつ第2の結晶相が前記第1の結晶相とは異なっていてよい空間群P1No.1に属する三斜晶系である。ある実施形態においては、同じ結晶相が同程度の確実性で、斜方晶もしくは三斜晶として分類されることが可能である。ある実施形態においては、蛍光体組成物3、4、4a、5、5a、6、または6aは1種以上の追加の蛍光体をさらに含む。ある実施形態においては、この組成物は、Ca1-xAlx-xySi1-xxyN2-x-xyCxy:A、Ca1-x-zNazMIIIx-xy-zSi1-xxyzN2-x-xyCxy:A、MII1-x-zMIzMIIIx-xy-zSi1-xxyzN2-x-xyCxy:A、MII1-x-zMIzMIIIx-xy-zSi1-xxyzN2-x-xy-2w/3CxyOw-v/2Hv:A、およびMII1-x-zMIzMIIIx-xy-zSi1-xxyzN2-x-xy-2w/3-v/3CxyOwHv:A式中、0<x<l、0<y<l、0≦z<l、0≦v<l、0<w<l、xz<l、x>xyz、v/2≦w、x-xy-2w/3-v/3<2、および0<x-xy-z<lであり;MIIは少なくとも1種の二価カチオンであり、MIは少なくとも1種の一価カチオンであり、MIIIは少なくとも1種の三価カチオンであり;Hは少なくとも1種の一価アニオンであり;並びに、Aはルミネセンスアクチベータであるからなる群から選択される少なくとも1種の蛍光体をさらに含む。ある実施形態においては、本発明は少なくとも1つの炭素原子;少なくとも1つの二価カチオンMII;少なくとも1つの酸素原子;および少なくとも1つの窒素原子を含む蛍光体を含む組成物であって、前記蛍光体が第1の結晶相を含み、前記第1の結晶相が斜方晶系または三斜晶系である組成物に関する。ある実施形態においては、MIIはBe、Mg、Ca、Sr、Ba、Cu、Co、Ni、Pd、Zn、およびCdからなる群から選択される少なくとも1種の二価カチオンを含む。ある実施形態においては、蛍光体は、MIIに対して0.001モル~20モルの濃度水準で、蛍光体のホスト結晶中にドープされているルミネセンスアクチベータAをさらに含む。Aのモルはこの範囲内で.0001の増分で調節されうる。ある実施形態においては、Aは蛍光体のホスト結晶中に、約0.01モル~約10モルの濃度水準でドープされる。さらなる実施形態においては、Aは蛍光体のホスト結晶中に、約0.10モル~約5モルの濃度水準でドープされる。さらなる実施形態においては、蛍光体は少なくとも第2の結晶相をさらに含む。ある実施形態においては、第2の結晶相は空間群P1No.1に属する三斜晶系である。ある実施形態においては、蛍光体は光源によって励起される場合に、約400nm~約650nmの単一発光スペクトルの光を放射する。ある実施形態においては、本発明は、第1のルミネセンススペクトルを放射する光源;および前記光源からの光で照射される場合に第2のルミネセンススペクトルを有する光を放射する蛍光体組成物;を含む発光素子であって、前記蛍光体組成物が式中、MIIは少なくとも1種の二価カチオンを含み;MIは少なくとも1種の一価カチオンを含み;MIIIは少なくとも1種の三価カチオンを含み;Hは少なくとも1種の一価アニオンを含み;並びに、Aは結晶構造中にドープされているルミネセンスアクチベータを含むからなる群から選択される少なくとも1種の蛍光体を含む、発光素子に関する。発光素子のある実施形態においては、MIIはBe、Mg、Ca、Sr、Ba、Cu、Co、Ni、Pd、ZnおよびCdからなる群から選択される少なくとも1種の二価カチオンを含み;MIはLi、Na、K、Rb、Cu、AgおよびAuからなる群から選択される少なくとも1種の一価カチオンを含み;MIIIはB、Al、Ga、In、Sc、Y、LaおよびGdからなる群から選択される少なくとも1種の三価カチオンを含み;HはF、CI、BrおよびIからなる群から選択される少なくとも1種のアニオンを含み;並びに、AはCe、Pr、Nd、Sm、Eu、Gd、Tb、Dy、Ho、Er、Tm、Yb、Lu、Mn、Bi、およびSbからなる群から選択される少なくとも1種のルミネセンスアクチベータを含む。ある実施形態においては、Aは蛍光体のホスト結晶中に、MIIに対して0.001モル~20モルの濃度水準でドープされる。Aのモルはこの範囲内で.0001の増分で調節されうる。ある実施形態においては、Aは蛍光体のホスト結晶中に、約0.01モル~約10モルの濃度水準でドープされる。さらなる実施形態においては、Aは蛍光体のホスト結晶中に、約0.10モル~約5モルの濃度水準でドープされる。ある実施形態においては、第1のルミネセンススペクトルは約300nm~約600nmである。さらなる実施形態においては、第1のルミネセンススペクトルは約400nm~約550nmである。ある実施形態においては、光源は発光ダイオードもしくはレーザーダイオードである。ある実施形態においては、この素子は1種以上の追加の蛍光体をさらに含む。ある実施形態においては、追加の蛍光体は、光源によって励起される場合に赤色光を放射する。ある実施形態においては、発光素子は、Ca1-xAlx-xySi1-xxyN2-x-xyCxy:A、Ca1-x-zNazMIIIx-xy-zSi1-xxyzN2-x-xyCxy:A、MII1-x-zMIzMIIIx-xy-zSi1-xxyzN2-x-xyCxy:A、MII1-x-zMIzMIIIx-xy-zSi1-xxyzN2-x-xy-2w/3CxyOw-v/2Hv:A、およびMII1-x-zMIzMIIIx-xy-zSi1-xxyzN2-x-xy-2w/3-v/3CxyOwHv:A式中、0<x<l、0<y<l、0≦z<l、0≦v<l、0<w<l、xz<l、x>xyz、v/2≦w、x-xy-2w/3-v/3<2、および0<x-xy-z<lであり;MIIは少なくとも1種の二価カチオンであり、MIは少なくとも1種の一価カチオンであり、MIIIは少なくとも1種の三価カチオンであり;Hは少なくとも1種の一価アニオンであり;並びに、Aはルミネセンスアクチベータであるからなる群から選択される式を有する第2の蛍光体を少なくともさらに含む。さらなる実施形態においては、発光素子は少なくとも2種の追加の蛍光体をさらに含む。ある実施形態においては、発光素子は、光源によって励起される場合に、約480nm~約660nmの波長範囲にピークを有する光を放射する少なくとも1種の追加の蛍光体をさらに含む。ある実施形態においては、この素子は、光源によって励起される場合に、約520nm~約640nmの波長範囲にピークを有する光を放射する少なくとも1種の追加の蛍光体をさらに含む。ある実施形態においては、この素子は白色光を放射する。ある実施形態においては、この素子は冷白色光を放射する。他の実施形態においては、この素子は温白色光を放射する。さらなる実施形態においては、この素子は約480nm~約600nmの波長値を有する緑色光を放射する。他の実施形態においては、この素子は約500nm~約590nmの波長値を有する光を放射する。さらに他の実施形態においては、この素子は約380nm~約750nmの波長値を有する光を放射する。さらなる実施形態においては、この素子は、約400nm~約700nmの波長値を有する光を放射する。ある実施形態においては、この素子は、Ca1-xSrxS:Eu20≦x≦1、3.5MgO0.5MgF2GeO2:Mn4、Y2O2S:Eu3、M2Si5N8:Eu2M=Ca、Sr、Ba、MAlSiN3:Eu2M=Ca、Sr、Y2Si4N6C:Eu2、CaSiN2:Eu2、Ca1-xSrxGa2S4:Eu20≦x≦1、Ca1-x-y-zMgxSryBazSiO4:Eu20≦x≦1、0≦y≦1、0≦z≦1、xyz≦1、BaMgAl10O17:Eu2、Mn2、MYSi4N7:Eu2M=Ca、Sr、Ba、β-サイアロン:Eu2、MSi2O2N2:Eu2M=Ca、Sr、Ba、Ba3Si6O12N2:Eu2、M2Si5N8:Ce3M=Ca、Sr、Ba、Y2Si4N6Ce3、α-サイアロン:Yb2、MSiO3mSiO2n:Eu2、XM=Mg、Ca、Sr、Ba;X=F、Cl、Br、I;mは1または0であり、かつim=1の場合にはn>3、またはiim=0の場合にはn=l、MAl2O4:Eu2M=Mg、Ca、Sr、BaMgAl10O17:Eu2、Y3Al5O12:Ce3セリウムドープガーネット系蛍光体、並びにα-サイアロン:Eu2からなる群から選択される少なくとも1種の蛍光体をさらに含む。定義本明細書において使用される場合、アクチベータとはホスト結晶の支援を伴って光を放射する原子またはイオン種をいう。アクチベータは本明細書においてさらに記載されるように、ホスト結晶中に非常に少量ドープされうる。アクチベータは単一元素、例えば、限定されないが、Eu2などを含んでいて良く、または複数元素すなわち、コ-アクチベータ、例えば、限定されないが、Eu2、Ce3、Tb3、Yb2およびMn2の2以上の組み合わせなどを含んでいても良い。本明細書において使用される場合、蛍光体phosphor組成物とは、特定の蛍光体のために特定される比率の原子を有する蛍光体を含む組成物をいう。それは化学量論的比率であってよいし、そうでなくてもよい。不純物および1以上の結晶相がこの組成物中に存在しうる。本明細書において使用される場合、コ-アクチベータとは、同じホスト結晶中の追加のアクチベータをいう。本明細書において使用される場合、ドーパントとはホスト結晶中にドープされる原子またはイオン種をいう。本明細書において使用される場合、粒子とは蛍光体の個々の結晶をいう。本明細書において使用される場合、グレインとは蛍光体粒子が粉体の蛍光体粒子と比較して容易に離散させられない、蛍光体粒子の塊、凝集体、多結晶体または多形体をいう。本明細書において使用される場合、用語蛍光体phosphorとはあらゆる適切な形態の蛍光体、例えば、蛍光体粒子、蛍光体グレイン、または蛍光体粒子、グレインもしくはその組み合わせを含んでなる蛍光体粉体をいう。本明細書において使用される場合、光源とは本発明の蛍光体を励起もしくは照射することができるあらゆる光源をいい、例えば、限定されないが、第III-V族半導体量子井戸系発光ダイオード、レーザーダイオード、または本発明の発光素子の蛍光体以外の蛍光体をいう。本発明の光源は蛍光体を直接励起/照射することができ、または別のシステムを励起して、それにより蛍光体のための励起エネルギーを間接的に提供することができる。実質的な気相を伴うプロセスについて本明細書に記載される温度は反応物質自体の温度ではなく、対象となっているオーブンもしくは他の反応容器の温度である。本明細書において使用される場合、白色光は特定の色度座標値の光例えば、国際照明委員会CIEであり、これは当該技術分野において周知である。光源の相関色温度は、その光源と同等の色相の光を放射する理想的な黒体放射体の温度である。より高い色温度5,000K以上が寒色または、冷白色と称され、より低い色温度2,700~3,000Kが暖色または、温白色と称される。本明細書全体にわたって、MI、MIIおよびMIIIについての言及がなされることができ、MIは少なくとも1種の一価カチオン、MIIは少なくとも1種の二価カチオン、およびMIIIは少なくとも1種の三価カチオンである。特定の配合物に関して付与されうるこれら可変事項についての任意の値に加えて、MIIはBe、Mg、Ca、Sr、Ba、Cu、Co、Ni、Pd、Zn、およびCdからなる群から選択されることができ;MIはLi、Na、K、Rb、Cu、AgおよびAuからなる群から選択されることができ;並びに、MIIIはB、Al、Ga、In、Sc、Y、LaおよびGdからなる群から選択される。本明細書に記載される実施例の目的のためには、量子効率QEは同じ内部標準サンプルに対して測定された。他に特定されない限りは、本明細書において使用される全ての科学技術用語は本発明が属する技術分野の当業者によって一般的に理解されるのと同じ意味を有する。本明細書において使用される全ての科学技術用語は使用される際に同じ意味を有する。本明細書および特許請求の範囲において使用される場合、文脈が明らかに他のことを示さない限りは、単数形態a、andおよびtheは複数への言及も含むことに留意されたい。蛍光体組成物の説明において、従来の表記法が使用され、そこではホスト結晶についての化学式が最初に記載され、次いでコロン、そしてアクチベータ単一もしくは複数およびコ-アクチベータについての式が記載される。蛍光体のホスト結晶の構造が論じられる本明細書における特定の例においては、蛍光体の配合物を言及する際にアクチベータ単一もしくは複数が含まれない場合がある。ある実施形態においては、本発明は1MIIaSibOcNdCe:A式中、6<a<8、8<b<14、13<c<17、5<d<9、および0<e<2、好ましくは、6.5<a<7.5、8.5<b<12.5、14<c<16、6<d<7.5、および0<e<1で表されるオキシ炭窒化物蛍光体の新規ファミリーに関する。MIIは少なくとも1つの二価カチオンを含み、かつBe、Mg、Ca、Sr、Ba、Cu、Co、Ni、Pd、Zn、Cdおよび他の二価遷移金属イオンを含む群から選択されうる。Aは結晶構造中に、MIIに対して約0.001モル~約20モル、好ましくは約0.1モル~約10モルの濃度水準でドープされているルミネセンスアクチベータを含む。AはCe、Pr、Nd、Sm、Eu、Gd、Tb、Dy、Ho、Er、Tm、Yb、Lu、Mn、Bi、Sb、好ましくはEu2、Ce3、Tb3、Yb2およびMn2を含む群から選択される少なくとも1種の金属イオンでありうる。これら蛍光体は1つの結晶相または、選択的に2以上の結晶相を含んでいて良い。ある実施形態においては、このファミリーの蛍光体は斜方晶相または三斜晶相を示す。他の実施形態においては、このファミリーの蛍光体は高い比率の斜方晶相を示す。他の実施形態においては、これら蛍光体は空間群P1No.1に属する第2の三斜晶相を示す。ある実施形態においては、本発明は、2MII7Al12-x-ySixyO25-xNx-yCy:A式中、0<x≦12、0<y<x、および0<xy≦12であるで表されるオキシ炭窒化物蛍光体の新規ファミリーに関する。MIIは少なくとも1種の二価カチオンを含み、かつBe、Mg、Ca、Sr、Ba、Cu、Co、Ni、Pd、Zn、Cdおよび他の二価遷移金属イオンを含む群から選択されうる。Aは結晶構造中に、MIIに対して約0.001モル~約20モル、好ましくは約0.1モル~約10モルの濃度水準でドープされているルミネセンスアクチベータを含む。AはCe、Pr、Nd、Sm、Eu、Gd、Tb、Dy、Ho、Er、Tm、Yb、Lu、Mn、Bi、Sb、好ましくはEu2、Ce3、Tb3、Yb2およびMn2を含む群から選択される少なくとも1種の金属イオンでありうる。組成的に、組成物2のホスト結晶質物質はSr7Al12O25として設計される化合物中のAl-O結合に対するSi-N結合の交差置換の生成物であろう。Sr7Al12O25はP-3の空間群の三方晶系で結晶化することが知られている。Sr7Al12O25のAl-O結合は高温での固体状態反応における窒素源Si3N4およびN2からのSi-N結合によって置換されうるであろう:Sr7Al12O25xSi3N4→Sr7Al12-xSixO25-xNx理論的には、この置換が少しの割合である場合には、Sr7Al12O25の構造が残るが、その一方で、Al-O結合のかなりの量がSi-N結合によって置換される場合にはこの構造は変化するであろう。さらに、Al-NはSiCで置換されることができ、この場合、以下に示される出発組成物において、SiはAlの位置を占め、およびCはNの位置を占める:MII7Al12-xSixO25-xNxySi3N4→MII7Al12-x-ySixyNx-yCy出発組成物、すなわち、MII7Al12-xSixO25-xNxにおいてOによって、またはOとNとの双方によって占有されていた位置をCが占めて、組成物MII7Al12-x-ySixO25-x-2yNxCyまたはMII7Al12-x-ySixO25-x-yNx-2/3yCyこれはO位置またはN位置またはその両方をCが占めることができることを表すを形成することも可能である。ある実施形態においては、このファミリーの蛍光体は空間群P1No.1に属する単一の三斜晶相を示す。他の実施形態においては、このファミリーの蛍光体は空間群P1No.1に属する三斜晶相の高い比率を示す。他の実施形態においては、これら蛍光体は、斜方晶系もしくは三斜晶系として分類されうる第2の結晶相を示す。ある実施形態においては、本発明は、3MII7MIII12-x-ySixyO25-xNx-yCy:A式中、0<x≦12、0<xy≦12、および0<y<xであるで表されるオキシ炭窒化物蛍光体の新規ファミリーに関する。MIIは少なくとも1種の二価カチオンを含み、かつBe、Mg、Ca、Sr、Ba、Cu、Co、Ni、Pd、Zn、Cdおよび他の二価遷移金属イオンを含む群から選択されうる。MIIIは少なくとも1種の三価カチオンを含み、かつB、Al、Ga、In、Sc、Y、LaおよびGd、並びに他の三価金属イオンを含む群から選択されうる。Aは結晶構造中に、MIIに対して約0.001モル~約20モル、好ましくは約0.1モル~約10モルの濃度水準でドープされているルミネセンスアクチベータを含む。AはCe、Pr、Nd、Sm、Eu、Gd、Tb、Dy、Ho、Er、Tm、Yb、Lu、Mn、Bi、Sb、好ましくはEu2、Ce3、Tb3、Yb2およびMn2を含む群から選択される少なくとも1種の金属イオンでありうる。ある実施形態においては、本発明は、式中、0<x<12、0≦y<x、0<xy≦12、0<δ≦3、およびδ<xyであるで表されるオキシ炭窒化物系蛍光体の新規ファミリーに関する。MIIは少なくとも1種の二価カチオンを含み、かつBe、Mg、Ca、Sr、Ba、Cu、Co、Ni、Pd、Zn、Cdおよび他の二価遷移金属イオンを含む群から選択されうる。MIIIは少なくとも1種の三価カチオンを含み、かつB、Al、Ga、In、Sc、Y、LaおよびGd、並びに他の三価金属イオンを含む群から選択されうる。Aは結晶構造中に、MIIに対して約0.001モル~約20モル、好ましくは約0.1モル~約10モルの濃度水準でドープされているルミネセンスアクチベータを含む。AはCe、Pr、Nd、Sm、Eu、Gd、Tb、Dy、Ho、Er、Tm、Yb、Lu、Mn、Bi、Sb、好ましくはEu2、Ce3、Tb3、Yb2およびMn2を含む群から選択される少なくとも1種のイオンでありうる。組成物4の蛍光体においては、OおよびN原子が、1.5酸素対1窒素、または3δ/2酸素対δ窒素の比率で互いに交換されうる。NでのOの置換はSi原子が様々な比率でOおよびN原子と配位するのを可能にする。しかし、組成物4においてOがNで置き換えられる、すなわち、1.5個のO原子が1個のN原子に置き換わる場合、配位した原子の合計数が一定のままでないことが指摘される。配位した原子O、NおよびCの数が一定のままであるためには、この組成物は以下のように表されうる:ある実施形態においては、本発明は、式中、0<x<12、0≦y<x、0<z<x、0<xyz≦12、z<xδ、および0<δ≦3であるで表されるオキシ炭窒化物系蛍光体の新規ファミリーに関する。MIIは少なくとも1種の二価カチオンを含み、かつBe、Mg、Ca、Sr、Ba、Cu、Co、Ni、Pd、Zn、Cdおよび他の二価遷移金属イオンを含む群から選択されうる。MIは少なくとも1種の一価カチオンを含み、かつLi、Na、K、Rb、Cu、AgおよびAuを含む群から選択されうる。MIIIは少なくとも1種の三価カチオンを含み、かつB、Al、Ga、In、Sc、Y、LaおよびGd、並びに他の三価金属イオンを含む群から選択されうる。Aは結晶構造中に、MIIおよびMIの合計モルに対して約0.001モル~約20モル、好ましくは約0.1モル~約10モルの濃度水準でドープされているルミネセンスアクチベータを含む。AはCe、Pr、Nd、Sm、Eu、Gd、Tb、Dy、Ho、Er、Tm、Yb、Lu、Mn、Bi、Sb、好ましくはEu2、Ce3、Tb3、Yb2およびMn2を含む群から選択される少なくとも1種のイオンでありうる。組成物5の蛍光体においては、OおよびN原子が、1.5酸素対1窒素、または3δ/2酸素対δ窒素の比率で互いに交換されうる。NでのOの置換はSi原子が様々な比率でOおよびN原子と配位するのを可能にする。しかし、組成物5においてOがNで置換される、すなわち、1.5個のO原子が1個のN原子に置き換わる場合、配位した原子の合計数が一定のままでない。配位した原子O、NおよびCの数が一定のままであるためには、この組成物は以下のように表されうる:ある実施形態においては、本発明は式中、0<x<12、0≦y<1、0<z<x、z<xδ、0<δ≦3、0≦v<1、および0<xyz≦12であるで表されるオキシ炭窒化物蛍光体の新規ファミリーに関する。MIIは少なくとも1種の二価カチオンを含み、かつBe、Mg、Ca、Sr、Ba、Cu、Co、Ni、Pd、Zn、Cdおよび他の二価遷移金属イオンを含む群から選択されうる。MIは少なくとも1種の一価カチオンを含み、かつLi、Na、K、Rb、Cu、AgおよびAuを含む群から選択されうる。MIIIは少なくとも1種の三価カチオンを含み、かつB、Al、Ga、In、Sc、Y、LaおよびGd、並びに他の三価金属イオンを含む群から選択されうる。Hは少なくとも1種の一価アニオンを含み、かつF、Cl、BrおよびIを含む群から選択されうる。Aは結晶構造中に、MIIおよびMIの合計モルに対して約0.001モル~約20モル、好ましくは約0.1モル~約10モルの濃度水準でドープされているルミネセンスアクチベータを含む。AはCe、Pr、Nd、Sm、Eu、Gd、Tb、Dy、Ho、Er、Tm、Yb、Lu、Mn、Bi、Sb、好ましくはEu2、Ce3、Tb3、Yb2およびMn2を含む群から選択される少なくとも1種のイオンでありうる。組成物6の蛍光体においては、酸素および窒素原子が、1.5酸素対1窒素、または3δ/2酸素対δ窒素の比率で互いに交換されうる。NでのOの置換はSi原子が様々な比率でOおよびN原子と配位するのを可能にする。しかし、組成物6においてOがNで置換される、すなわち、1.5個のO原子が1個のN原子に置き換わる場合、配位した原子の合計数が一定のままでない。配位した原子O、NおよびCの数が一定のままであるためには、この組成物は以下のように表されうる:ある実施形態においては、発光素子のための波長コンバータwavelengthconverterとして本発明の蛍光体組成物の少なくとも1種が使用される。発光素子は、約300nm~約600nmの波長範囲の光を放射する第1の発光体、並びに第1の発光体からの光での照射の際に可視光を放射する第2の発光体を有し、この第2の発光体は少なくとも1種の本発明の蛍光体を含む。第1の発光体は、例えば、約300nm~約600nm、好ましくは約400nm~550nm、より好ましくは約420nm~約500nmの波長範囲の光を放射しうる。ある実施形態においては、第1の発光体はレーザーダイオードまたは発光ダイオードLEDである。1種以上の本発明の蛍光体組成物を含む第2の発光体が第1の発光体からの光に照射される場合には、それは、例えば、約460nm~約660nm、好ましくは約480nm~約600nm、より好ましくは約500nm~約590nmの波長範囲にピークを有する光を放射することができる。ある実施形態においては、第2の発光体は少なくとも1種の追加の蛍光体を含む。この追加の蛍光体単一もしくは複数は、例えば、約480nm~約660nm、好ましくは約500nm~約650nm、より好ましくは約520nm~約640nmの波長範囲にピークを有する光を放射することができる。本発明の蛍光体組成物においては、ルミネセンスアクチベータAは、それぞれの二価および一価カチオンの合計モルに対して、約0.001モル~約20モルの濃度水準で、置換的にもしくは侵入的に蛍光体のホスト結晶中にドープされうる。ある実施形態においては、Aは二価および一価カチオンの合計モルに対して、約0.01モル~約7モルの濃度水準で蛍光体の結晶構造中にドープされる。他の実施形態においては、Aは二価および一価カチオンの合計モルに対して、約0.05モル~約5モルの濃度水準で蛍光体の結晶構造中にドープされる。ある実施形態においては、Aは少なくとも1種のコ-アクチベータを含む。このコ-アクチベータは、限定されないが、Ce、Pr、Nd、Sm、Eu、Gd、Tb、Dy、Ho、Er、Tm、Yb、Lu、Mn、Bi、Sb、好ましくはEu2、Ce3、Tb3、Yb2およびMn2を含む群、並びにハロゲンアニオンF、Cl、BrおよびIを含む群から選択されうる。コ-アクチベータの濃度水準はアクチベータに対して約0.001~約50であり得る。ある実施形態においては、本発明の蛍光体組成物は少なくとも1種の結晶相を含み、この結晶相は、空間群P1No.1に属する三斜晶系、斜方晶系、または別の三斜晶系である。ある実施形態においては、本発明の蛍光体組成物は以下から選択される少なくとも2種の異なる結晶相を含む:空間群P1No.1に属する三斜晶系、斜方晶系、または別の三斜晶系。ある実施形態においては、同程度の確実性で結晶相が斜方晶もしくは三斜晶として分類されうることが可能である。ある実施形態においては、本発明の蛍光体組成物は250°Cまでの温度で少なくとも70のその相対発光強度を維持する。他の実施形態においては、本発明の蛍光体組成物は250°Cまでの温度で少なくとも85のその相対発光強度を維持する。他の実施形態においては、本発明の蛍光体組成物は250°Cまでの温度で少なくとも90のその相対発光強度を維持する。ある実施形態においては、本発明の蛍光体組成物は200°Cまでの温度で少なくとも70のその相対発光強度を維持する。ある実施形態においては、本発明の蛍光体組成物は200°Cまでの温度で少なくとも85のその相対発光強度を維持する。他の実施形態においては、本発明の蛍光体組成物は200°Cまでの温度で少なくとも90のその相対発光強度を維持する。さらなる実施形態においては、本発明の蛍光体組成物は150°Cまでの温度で少なくとも90のその相対発光強度を維持する。他の実施形態においては、本発明の蛍光体組成物は150°Cまでの温度で少なくとも95のその相対発光強度を維持する。ある実施形態においては、本発明の蛍光体粒子のメジアン直径が約2~約50ミクロン、好ましくは約4~約30ミクロン、より好ましくは約5~約20ミクロンでありうる。ある実施形態においては、蛍光体はグレインである。他の実施形態においては、蛍光体は粒子である。ある実施形態においては、本発明は約200~約600nm、好ましくは約350~約490nmの波長の光を放射する光源;および少なくとも1種の本発明の蛍光体を含む発光素子であって、前記蛍光体が前記光源からの光出力の少なくとも一部分を吸収するように配置され、かつ前記光源から吸収された光の色を効率的に変えて、結果的に前記光源から吸収された光の波長よりも長い波長の発光をもたらす発光素子をさらに提供する。例えば、本発明の蛍光体組成物はシリコーン樹脂と混合されてスラリーを形成しうる。この蛍光体充填シリコーンは図20~23に示されるようなLEDチップに適用されうる。このLEDは近紫外nUV範囲例えば、約405nmまたは青色範囲例えば、約450nmの光を放射する。本発明に使用される光源は、例えば、量子井戸構造quantumwellstructureを含む発光層を有する窒化ガリウム系LEDを含むことができる。発光素子は本発明の蛍光体およびLEDまたは発光体からの光を向ける様に配置される反射体図20を参照を含むことができる。本発明の蛍光体はLEDの表面に配置されていてよく図20および21またはそれらから離されていてよい図22。発光素子は、図20~23に認められるように、LEDおよび蛍光体を封止する半透明材料をさらに含むことができる。ある実施形態においては、本発明の発光素子は、励起エネルギーを作り出すために、または別の系を励起してそれにより本発明の蛍光体のための励起エネルギーを提供するために光源、例えば、LEDを含む。本発明を使用する素子には、例えば、限定されないが、白色光発生発光素子、インジゴ色光発生発光素子、青色光発生発光素子、緑色光発生発光素子、黄色光発生発光素子、橙色光発生発光素子、ピンク色光発生発光素子、赤色光発生発光素子、または本発明の蛍光体の色度と少なくとも1つの第2の光源の色度との間のラインによって定義される出力色度を有する発光素子が挙げられうる。ヘッドライトまたは車両のための他のナビゲーション光は本発明の発光素子を用いて製造されうる。発光素子は、携帯電話および個人用デジタル補助装置PDAなどの小さな電子装置のための出力インジケータであることができる。本発明の発光素子はTV、携帯電話、PDAおよびラップトップコンピュータのための液晶ディスプレイのバックライトでありうる。一般的な照明目的のための照明装置も本発明の発光素子で製造されうる。適切な電力供給を前提として、室内照明が本発明の素子に基づくことができる。本発明の発光素子の暖かさすなわち、黄色/赤色色度は本発明の蛍光体からの光と、第2の光源例えば、第2の蛍光体からの光との比率の選択によって操作されうる。半導体光源ベースの白色光素子が、例えば、オーディオシステム、家庭用電化製品、測定装置、医療器具などの表示部分上のあらかじめ決定されたパターンまたはグラフィックデザインを表示するための自己発光型ディスプレイにおいて使用されうる。このような半導体光源ベースの光素子も、例えば、限定されないが、液晶ダイオードLCDディスプレイ、プリンタヘッド、ファクシミリ、コピー装置などのためのバックライトの光源として使用されうる。本発明における使用に適する半導体光源は本発明の蛍光体組成物を励起する光を作り出すもの、または異なる蛍光体を励起し、その異なる蛍光体が次に本発明の蛍光体を励起するものでもある。この半導体光源は、例えば、限定されないが、GaN窒化ガリウム型半導体光源;In-Al-Ga-N型半導体光源、例えば、IniAljGakN式中、ijk=約1であり、並びにi、jおよびkの1以上は0であり得る;BN;SiC;ZnSe;BiAljGakN式中、ijk=約1であり、並びにi、jおよびkの1以上は0であり得る;並びに、BiInjAlkGalN式中、ijkl=約1であり、並びにi、j、kおよびlの1以上は0であり得るをはじめとする光源;並びに他のこのような類似の光源であり得る。半導体光源例えば、半導体チップはIII-VもしくはII-VI量子井戸構造第III族からの化学元素と第V族からのものとの、または第II族からの元素と第VI族からのものとの、周期表の元素を組み合わせた化合物を含む構造を意味するをベースにしていてもよい。ある実施形態においては、青色または近紫外nUV発光半導体光源が使用される。ある実施形態においては、本発明の蛍光体組成物は主光源、例えば、約300~約500nm、約350nm~約480nm、もしくは約330nm~約390nmの波長範囲で発光する半導体光源例えば、LEDからの光、または第2の光源からの光、例えば、約300nm~約500nm、もしくは約350nm~約420nmの波長範囲で発光する他の蛍光体単一もしくは複数からの放射によって励起されうる。励起光が二次的であって、本発明の蛍光体組成物に関連している場合には、この励起で誘起される光が関連する光源である。本発明の蛍光体組成物を使用する素子は、例えば、限定されないが、本発明の蛍光体組成物によって生じた光を素子の内側に向けるのではなく、その光を光出力に向ける反射鏡、例えば、誘電体反射鏡を含むことができる例えば、一次光源。光源例えば、LEDは、ある実施形態においては、少なくとも約200nm、少なくとも約250nm、少なくとも約255nm、少なくとも約260nmなどで、5nmの増分で、少なくとも約600nmまでの光を放射することができる。ある実施形態においては、光源は、600nmを超える光を放射する。光源は、ある実施形態においては、約600nm以下、約595nm以下、約590nm以下などで、5nmずつの下降分で、約200nm以下までの光を放射することができる。ある実施形態においては、光源は200nm未満の光を放射する。ある実施形態においては、光源は半導体光源である。LEDチップが使用される場合には、LEDチップは、図20~23に示されるようにドーム状の形状の透明封止材で有利に満たされる。封止材は1つには機械的保護を提供し、他方では、封止材は光学特性をさらに向上させるLEDダイの向上した発光。蛍光体組成物は封止材中に分散されうる。封止材によって、基体上に配置されたLEDチップと、ポリマーレンズとが、できるだけガスを含むことなく結合される。LEDダイは封止材によって直接密封されうる。しかし、LEDダイが透明封止材で密封されることも可能であるすなわち、この場合には、透明封止材と、蛍光体組成物を収容するための封止材とが存在する。互いに近い屈折率のせいで、この界面での反射による損失はほとんどない。構造修飾において、1以上のLEDチップが反射鏡内で基体上に配置され、かつ蛍光体組成物が、反射鏡上に配置されたレンズ中に分散させられる。あるいは、1以上のLEDチップは反射鏡内で基体上に配置されることができ、かつ蛍光体は反射鏡上にコーティングされうる。ある実施形態においては、本発明の蛍光体組成物はシリコーンおよびエポキシ樹脂のような封止材中に分散されうる。蛍光体混合封止材組成物がLEDチップ上に配置されることができ、このLEDチップは基体上に搭載されている。蛍光体混合封止材組成物と組み合わせられたLEDの構造体は保護層としての透明封止材によって密封されうる。ある実施形態においては、外側透明封止材層は出力光を方向づけかつ分布させるためにドーム形状に形作られる図20~23。代替的な素子構造においては、1以上のLEDチップが基体上に搭載され、および蛍光体混合封止材組成物がこの複数チップ素子上に配置される図23。ある実施形態においては、本発明の蛍光体組成物は、バインダー、固化剤、分散剤、充填剤などと共に発光素子内に分散されうる。バインダーは、例えば、限定されないが、光硬化性ポリマー、例えば、アクリル樹脂、エポキシ樹脂、ポリカルボナート樹脂、シリコーン樹脂、ガラス、石英などでありうる。本発明の蛍光体は当該技術分野において知られている方法によってバインダー中に分散されうる。例えば、ある場合には、蛍光体は懸濁されたポリマーと共に溶媒中に懸濁されることができ、よって蛍光体含有スラリー組成物を形成し、ついで、これが発光素子上に適用されることができ、そしてそこから溶媒が蒸発させられうる。ある実施形態においては、蛍光体は液体中に懸濁されることができ、例えば、あらかじめ硬化された前駆体を樹脂に懸濁してスラリーを形成し、次いで、そのスラリーが発光素子上に分散されることができ、そしてその上でポリマー樹脂が硬化されうる。硬化は、例えば、熱、UV、または前駆体と混合された硬化剤例えば、フリーラジカル開始剤によることができる。本明細書において使用される場合、硬化とは物質またはその混合物を重合または固化するプロセスであるか、そのプロセスに関し、多くの場合、その物質またはその混合物の安定性もしくは有用性を向上させる。ある実施形態においては、発光素子中に蛍光体粒子を分散させるために使用されるバインダーは熱で液化されることができ、それによって、スラリーを形成し、次いでそのスラリーが発光素子上に分散させられ、そしてその場での固化を可能にする。分散剤1つの物質の別の物質との混合物例えば、懸濁物の形成および安定化を促進する物質を意味するには、例えば、限定されないが、二酸化チタン、酸化アルミニウム、チタン酸バリウム、酸化ケイ素などが挙げられる。ある実施形態においては、少なくとも1種の追加の蛍光体が以下から選択される:1赤色光を放射する1種以上の蛍光体組成物、例えば、限定されないが、Ca1-xSrxS:Eu20≦x≦1、3.5MgO0.5MgF2GeO2:Mn4、Y2O2S:Eu3、M2Si5N8:Eu2M=Ca、Sr、Ba、MAlSiN3:Eu2M=Ca、Sr、Y2Si4N6C:Eu2、およびCaSiN2:Eu2、2緑色光を放射する1種以上の蛍光体組成物、例えば、限定されないが、Ca1-xSrxGa2S4:Eu20≦x≦1、Ca1-x-y-zMgxSryBazSiO4:Eu20≦x≦1、0≦y≦1、0≦z≦1、xyz≦1、BaMgAl10O17:Eu2、Mn2、MYSi4N7:Eu2M=Ca、Sr、Ba、β-サイアロン:Eu2、MSi2O2N2:Eu2M=Ca、Sr、Ba、Ba3Si6O12N2:Eu2、M2Si5N8:Ce3M=Ca、Sr、Ba、Y2Si4N6C:Ce3、およびα-サイアロン:Yb2、3青色光を放射する1種以上の蛍光体組成物、例えば、限定されないが、MSiO3mSiO2n:Eu2、XM=Mg、Ca、Sr、Ba;X=F、Cl、Br、I;mは1または0であり、かつim=1の場合にはn>3、またはiim=0の場合にはn=l、MAl2O4:Eu2M=Mg、Ca、Sr、およびBaMgAl10O17:Eu2、並びに4黄色光を放射する1種以上の蛍光体組成物、例えば、限定されないが、Y3Al5O12:Ce3セリウムドープガーネット系蛍光体、並びにα-サイアロン:Eu2。好ましい実施形態においては、1種以上の追加の蛍光体組成物が本発明の蛍光体組成物に追加されて、例えば、限定されないが、白色光LEDランプを作成する。この追加の蛍光体の組成物は、限定されないが、以下のものが挙げられる:aCa1-xAlx-xySi1-xxyN2-x-xyCxy:A、bCa1-x-zNazMIIIx-xy-zSi1-xxyzN2-x-xyCxy:A、cMII1-x-zMIzMIIIx-xy-zSi1-xxyzN2-x-xyCxy:A、dMII1-x-zMIzMIIIx-xy-zSi1-xxyzN2-x-xy-2w/3CxyOw-v/2Hv:A、およびeMII1-x-zMIzMIIIx-xy-zSi1-xxyzN2-x-xy-2w/3-v/3CxyOwHv:A式中、0<x<l、0<y<l、0≦z<l、0≦v<l、0<w<l、xz<l、x>xyz、v/2≦w、x-xy-2w/3-v/3<2、および0<x-xy-z<lであり;MIIは少なくとも1種の二価カチオンであり;MIは少なくとも1種の一価カチオンであり;MIIIは少なくとも1種の三価カチオンであり;Hは少なくとも1種の一価アニオンであり;並びに、Aはルミネセンスアクチベータである。複数の蛍光体組成物が使用される場合には、複数の蛍光体組成物がそれぞれのマトリックス中に懸濁されていることが有利であり得る、そしてその場合には、これらマトリックスは光伝播方向の前後に配置されうる。それにより、マトリックス濃度は、異なる蛍光体組成物が一緒に分散されそして混合される場合と比べて低減されうる。本発明は以下の実施例における具体的な実施形態によって範囲を限定されず、以下の実施例は本発明の代表例としてのみ意図される。実際、本明細書に記載され示されたものに加えて、本発明の様々な改変は、当業者にとって明らかとなるであろうし、かつ特許請求の範囲内に含まれることが意図される。製造方法本明細書に記載される全ての実施例については、SrCO3、CaCO3、BaCO3、4MgCO3MgOH24H2O、またはMgO、SrF2、CaF2、Li2CO3、AlN、Al2O3、Si3N4、SiO2、SiC、およびEu2O3から選択される固体粉体が以下の例において特定される設計比率で混合された。次いで、この混合物はボールミリングもしくはグラインディングで長期間、例えば、6時間にわたって、乾燥もしくは湿潤ミリングによって粉砕された。粉砕された混合物は乾燥させられ、ふるいにかけられ、次いで、焼成るつぼ内に入れられた。その後、この混合物は1300~1600°Cで6~12時間にわたって不活性もしくは還元雰囲気下で、例えば、形成ガスN2/H2またはN2中で、高温炉内で焼成された。焼成後、生成物粉体は室温まで冷却され、粉砕され、ふるいにかけられた。実施例1:ファミリー1の蛍光体組成物の製造この実施例においては、ファミリー1の代表的な蛍光体組成物である、MIIaSibOcNdCe:Aが示され、ここでMIIはSrであり;AはEu2であり;並びに、6.5<a<7.5、8.5<b<12.5、14<c<16、6<d<7.5、および0<e<lである。この代表的な製造は、表1に示される設計された比率の出発材料の混合物を焼成することによって行われた。このプロセスによって得られる蛍光体組成物は、表1に示される出発量を基準にしてサンプル番号1.1および1.2で表されるオキシ炭窒化物の目標組成を有している。得られる蛍光体組成物は緑黄本体色の結晶質粉体である。この得られた蛍光体組成物のルミネセンス特性も表1Aおよび1Bに示される。サンプル1.1aおよび1.1bは同じ出発材料で作り出されるが、サンプル1.1bはさらに以下に記載されるような長時間アニーリングかけられたことに留意されたい。表1A.実施例1の出発材料の量グラムおよび得られた蛍光体組成物のルミネセンス特性。表1B.実施例1の出発材料の量グラムおよび長時間アニーリングを伴って得られた蛍光体組成物のルミネセンス特性。蛍光体材料はX線粉体回折XRDによって特徴付けられた。このXRDパターンは加熱条件に応じて、この蛍光体が1つの結晶相かまたは別のものであることができることを示す。サンプル1.1aおよび1.1bについての代表的なXRDパターンが図1Aおよび図1Bにそれぞれ示される。図1Aに示されるXRDパターンはサンプル1.1aが主として1つの結晶相これは斜方晶構造Iまたは三斜晶系構造IIについての指標であり得るを含むことを示す。サンプル1.1aについて観察されたX線粉体回折データは表2Aに示される。構造Iおよび構造IIについての単位胞パラメータが表2Bおよび2Cにまとめられる。約9~12時間の追加の時間にわたる約1100°C~1300°Cでの長時間加熱およびアニーリングを用いると、図1Bに示されるように、少量のケイ酸ストロンチウム相と共にこの結晶質サンプルは別の三斜晶相構造IIIに変換した。構造IIIについての観察されたXRDデータおよび単位胞パラメータが表3Aおよび3Bにまとめられる。表2A.サンプル1.1aについて観察されたX線回折データ表2B.斜方晶系構造Iについての指標とされるサンプル1.1aの結晶単位胞パラメータ。表2C.三斜晶系構造IIについての指標とされるサンプル1.1bの結晶単位胞パラメータ。表3A.三斜晶系構造IIIについての指標とされるサンプル1.1bの観察されたX線粉体回折データ。表3B.三斜晶系構造IIIについての指標とされるサンプル1.1bの結晶単位胞パラメータ。サンプル1.1aおよび1.1bのルミネセンス励起および発光スペクトルがそれぞれ図2Aおよび2Bに示される。このルミネセンスは410nm~490nmの波長範囲で効率的に励起され、かつ510nm~600nmの範囲の、約540nmでピークとなるルミネセンス発光が出る。サンプル1.1aおよび1.1bの熱クエンチング特性が図3に示される。150°Cでのサンプル1.1aの蛍光体組成物のルミネセンス維持は室温でのそれの約85である。低い温度において、サンプル1.1bはサンプル1.1aと比較してわずかにより良好なルミネセンス維持を示した。しかし、約100°Cを超える温度では、サンプル1.1aはサンプル1.1bと比べて優れたルミネセンス維持を示した。実施例2:ファミリー2の蛍光体組成物の製造実施例2a:Sr7Al12-x-ySixyO25-xNx-yCy:Eu2、xy=12ファミリー2の代表的な蛍光体組成物であるSr7Al12-x-ySixyO25-xNx-yCy:Eu2xy=12、すなわちSr7Si12O25-xNx-yCy:Eu2を製造するために、表4に示された設計比率で出発材料が混合された。これらサンプルは上述の製造プロセスに従って製造された。このプロセスによって得られた蛍光体組成物は、表4に示された出発量に基づいて、Sr7Si12O25-xNx-yCy:Eu2で表される目標組成物のオキシ炭窒化物を有する図6も参照。得られた蛍光体組成物は緑色または黄緑色本体色の結晶質粉体である。得られた蛍光体組成物のルミネセンス特性も表4に示される。表4.実施例2aSr7Al12-x-ySixyO25-xNx-yCy:Eu2、xy=12における得られた蛍光体組成物の出発材料の量およびルミネセンス特性。図4Aはサンプル2.10のルミネセンス励起および発光スペクトルを示す。図4Bにおいて示されるサンプル2.10についてのXRDパターンはこの蛍光体組成物が主として1つの結晶相をふくんでいることを示す。代表的サンプル2.10の回折パターンは空間群P1NO.1に属する三斜晶系であることを意図しうる。サンプル2.10の得られる単位胞パラメータは表5にまとめられる。この構造は上述の構造IIIに類似する。表5.サンプル2.10の結晶構造パラメータサンプル2.10のルミネセンスは約410nm~約490nmの波長範囲で効率的に励起され、かつ約510nm~約600nmの範囲の、約540nmでピークとなるルミネセンス発光が出る。サンプル1.1aと比較して、サンプル2.10の励起特性は、サンプル1.1aの励起特性とは異なっており、かつサンプル2.10の発光曲線もサンプル1.1の発光曲線とは異なっていることが観察される。これら事実は、サンプル2.10とサンプル1.1aとの間の異なる結晶構造が、異なるルミネセンス特性をもたらすことを示す。2.10の熱クエンチング特性が図5に示される。それは、各サンプルの150°Cでのルミネセンス維持が室温でのそれの約90であることを示す。組成物2の代表的サンプルである2.5、2.7、2.8、2.9および2.13は主として2つの相、実施例1において示されるような構造Iまたは、構造IIおよびサンプル2.10によって示される構造IIIを含む。これら蛍光体組成物は主として2つの結晶相を含み、かつ可変量の炭素を含む。図6におけるXRDパターンによって示されるように、一連の2.7、2.8、2.9および2.10において炭素含量が変化するにつれて、構造IIIの量に対する構造Iまたは構造IIの量は変化させられることに着目されたい。一方、炭素含量が増加するにつれて、回折-210のピークは、より高い2θ角に向かってシフトさせられ図7Aおよび7B、三斜晶P1相の格子の収縮を示す。組成物2の代表的なサンプルのルミネセンス発光スペクトルが図8に示される。これら蛍光体組成物は、青またはnUV光励起下で、緑色もしくは黄緑色光を放射する。図9に示される2つのサンプルの熱クエンチング特性は、25~150°Cの温度でほぼ同じであり、150°Cより高い温度で異なることとなっている。その構造中に炭素を有しない蛍光体例えば、2.6と比較して、その構造中に炭素を有する蛍光体組成物2.5はより高い熱安定性を有する。実施例2b:Sr,Mg7Al12-x-ySixyO25-xNx-yCy:Eu2、xy=12組成Sr,Mg7Al12-x-ySixyO25-xNx-yCy:Eu2、xy=12、すなわちSr,Mg7Si12O25-xNx-yCy:Eu2の蛍光体が上記プロセスによって製造された。出発材料は表6に示される設計比率で混合された。実施例2aの組成物と比較して、Mgが組成物中に組み込まれている。表6.実施例2bSr,Mg7Al12-x-ySixyO25-xNx-yCy:Eu2、xy=12の出発材料の量グラムおよび得られた蛍光体組成物のルミネセンス特性。一連のサンプル3.1、3.2、.3および3.4については、XRDパターン図10参照は各蛍光体組成物が主として2つの相、実施例1および実施例2aにおいてそれぞれ観察されるような斜方晶相および三斜晶相を含むことを示す。、組成物中で炭素含量が増加するにつれて、三斜晶相からの回折は、図11におけるピーク-210によって典型的に示されるように、より高い2θ角に向かってシフトさせられる。この観察は、組成物中で炭素含量が増加し、かつそれに伴う格子における酸素含量の増大に従った、結晶格子の収縮を示す。図12はサンプル3.2のルミネセンス発光の熱クエンチング特性を示す。サルーメン維持は150°Cで約95であり、この蛍光体組成物の非常に高いルーメン維持を示す。図2c:Sr,Mg7Al12-x-ySixyO25-xNx-yCy:Eu2、xy=12組成Sr,Mg7Al12-x-ySixyO25-xNx-yCy:Eu2、xy=12、すなわちSr,Mg7Si12O25-xNx-yCy:Eu2の蛍光体が上記プロセスによって製造された。原料は表7に示される設計比率で混合された。実施例2aおよび2bの組成物と比較して、この実施例2cにおいては炭素の含量が系統的に変えられているが、一方で、SiO2からの酸素の含量は組成物中で一定に維持されている。表7.実施例2cSr,Mg7Al12-x-ySixyO25-xNx-yCy:Eu2、xy=12の出発材料の量グラムおよび蛍光体のルミネセンス特性。これら代表的な組成物についてのXRDパターンが図13に示される。実施例2bのものと同様に、このXRDデータは、各蛍光体が主として2つの相、構造I斜方晶または構造II三斜晶と、構造III三斜晶とを含むことを示す。一連の4.1、4.2、4.3、4.4および4.5において炭素の含量が変化するにつれて、構造Iまたは構造IIの量に対する構造IIIの量が変化し、炭素含量が結晶構造に及ぼす影響を示すことが見いだされている。酸素の含量が固定されている場合には、炭素の含量が増大するにつれて、構造III-210の回折はより高い2θ角に向けてシフトされ図14Aおよび14B、これはSi-C組み込みによる格子収縮に対応する。実施例3:ファミリー4の蛍光体組成物の製造組成MII=Sr、Ba、Ca;xy=12すなわち、が上記プロセスによって製造された。原料は表8に示される設計比率で混合された。実施例2の組成物と比較して、この実施例3の製造における窒素と酸素との比率は、MIIの種類の変更、並びに開始材料中のSiO2とSi3N4との量を変えることによって系統的に変えられる。表8.実施例3の出発材料の量グラムおよび蛍光体組成物のルミネセンス特性。サンプル5.1、5.6および3.5についての発光強度の温度依存性が図15に示される。高温、例えば、150°Cでの発光維持は、N/Oの比率が増大するにつれて増大する。このことは、組成物中のN/O比が、高温範囲におけるルミネセンス発光の熱安定性に明らかに影響することを示す。サンプル5.9についての励起および発光スペクトルが図16に示され、並びにその反射スペクトルが図17に示される。サンプル5.7についての励起および発光スペクトルが図18に示され、並びにその反射スペクトルが図19に示される。図18に示されるように、サンプル5.7は本発明の代表的な他のサンプルと比較して狭い帯域幅、約39nmを有するが、ほとんどの他のサンプルは約70~80nmの帯域幅を有する。サンプル5.7は500nm未満にピークを有することにも留意されたい。実施例4:ファミリー6の蛍光体組成物の製造組成MII=Sr、MI=Li、MIII=Al、H=F、およびA=Eu2、すなわち、が上記プロセスによって製造された。原料は表9に示される設計比率で混合された。この組成物においては、一価金属Liおよび一価アニオンFが組成物に組み込まれている。表9.実施例4の出発材料の量グラムおよび蛍光体のルミネセンス特性。実施例5:pcLEDの製造実施例5a:青色発光LEDと組み合わせられた緑色発光蛍光体組成物本発明の緑色発光オキシ炭窒化物蛍光体組成物であるサンプル3.2が、図21に示されるデザインで青色発光LEDチップ上に適用された。この蛍光体組成物はシリコーン樹脂シリコーン、Shin-EtsuLPS-2511と混合された。蛍光体充填封止材組成物が次いでAlGaN系青色発光LEDチップ上にインジェクトされ、次いで、製造者の硬化スケジュールに従って硬化処理を行った。様々な駆動電流でのpcLEDの発光スペクトルが図24に示される。実施例5b:赤色発光蛍光体および青色発光LEDと組み合わせられた緑色発光蛍光体組成物本発明の緑色発光オキシ炭窒化物蛍光体組成物であるサンプル3.2が、白色光を生じさせるために、第2の赤色発光蛍光体組成物Ca0.62Eu0.0034Na0.0235Sr0.013Al0.237B0.0255Si0.562N1.94C0.0875と組み合わせられた。この蛍光体組成物ブレンドはシリコーン樹脂と混合され、実施例5aに記載された手順に従って、青色発光LEDチップに適用された。得られたpcLEDのルミナンス特性が図25に示される。pcLEDの発光スペクトルが図26に示される。この本発明の蛍光体組成物ブレンドの特定の実施形態は温白色光を生じさせ、その色度座標は~2800Kの相関色温度CCTおよび94の演色評価数CRIを有する黒体領域の非常に近くに位置する。"